(57)【要約】【課題】  耐候性、表面硬度、密着性に優れた硬化物を与える活性エネルギー線硬化型樹脂組成物を提供する。【解決手段】  下記（Ａ）〜（Ｂ）と、下記（Ｄ）〜（Ｆ）からなる群から選ばれる少なくとも１種の添加剤と、（Ｇ）〜（Ｈ）からなる群より選ばれる少なくとも１種の改質剤とを含有してなる活性エネルギー線硬化型樹脂組成物（Ｘ）。（Ａ）：単官能（メタ）アクリレート（ａ１）を構成単量体として含む（共）重合体であって、少なくとも１個の（メタ）アクリロイル基を有する、重量平均分子量が５，０００〜５０，０００である（共）重合体、（Ｂ）：少なくとも３個の（メタ）アクリロイル基を有する多官能（メタ）アクリレート、（Ｄ）：紫外線吸収剤、（Ｅ）：光安定剤；（Ｆ）：酸化防止剤；（Ｇ）：ポリジアルキルシロキサン鎖を有する化合物；（Ｈ）:フルオロ炭化水素基を有する化合物。【選択図】  なし【特許請求の範囲】
【請求項１】
下記（Ａ）〜（Ｂ）と、下記（Ｄ）〜（Ｆ）からなる群から選ばれる少なくとも１種の添加剤と、（Ｇ）〜（Ｈ）からなる群より選ばれる少なくとも１種の改質剤とを含有してなる活性エネルギー線硬化型樹脂組成物（Ｘ）。
（Ａ）：単官能（メタ）アクリレート（ａ１）を構成単量体として含む（共）重合体であって、少なくとも１個の（メタ）アクリロイル基を有する、重量平均分子量が５，０００〜５０，０００である（共）重合体
（Ｂ）：重量平均分子量が２５０〜１，０００であって、少なくとも３個の（メタ）アクリロイル基を有する多官能（メタ）アクリレート
（Ｄ）：ベンゾトリアゾール骨格またはトリアジン骨格を有する紫外線吸収剤
（Ｅ）：ヒンダードアミン光安定剤
（Ｆ）：前記（Ｄ）、（Ｅ）以外の酸化防止剤
（Ｇ）：ポリジアルキルシロキサン鎖（アルキルの炭素数１〜６）を有する化合物
（Ｈ）:フルオロ炭化水素基を有する化合物
【請求項２】
前記（ａ１）が、アルキル（炭素数１〜８）（メタ）アクリレート、およびイソボルニル（メタ）アクリレートからなる群から選ばれる少なくとも１種である請求項１記載の活性エネルギー線硬化型樹脂組成物。
【請求項３】
前記（Ａ）〜（Ｂ）の合計重量に基づく、（Ａ）〜（Ｂ）の合計（メタ）アクリロイル基濃度が１．０〜１０．０ｍｍｏｌ／ｇである請求項１または２記載の活性エネルギー線硬化型樹脂組成物。
【請求項４】
前記（Ａ）〜（Ｂ）の合計重量に基づく、（Ｄ）〜（Ｈ）の合計重量が０．４〜２０重量％である請求項１〜３のいずれか記載の活性エネルギー線硬化型樹脂組成物。
【請求項５】
コーティング剤である請求項１〜４のいずれか記載の活性エネルギー線硬化型樹脂組成物。
【請求項６】
請求項１〜５のいずれか記載の活性エネルギー線硬化型樹脂組成物（Ｘ）が硬化した硬化物。
【発明の詳細な説明】
【技術分野】
【０００１】
本発明は活性エネルギー線硬化型樹脂組成物に関する。
【背景技術】
【０００２】
プラスチック成形品の大部分は太陽光線に暴露されることが多く、太陽光線に暴露されたポリマーは紫外線により、劣化してしまう。これを防ぐために通常、耐候安定剤をプラスチックに添加するか、または耐候安定剤が入った樹脂組成物で、多層成形やコーティングによって最表層に保護層を設けている。
【０００３】
従来の方法では、耐候安定剤の量が多く必要であるため、表面硬度や密着性などの樹脂物性が低下するなどの問題があった。
【０００４】
コーティング剤に耐候性を付与する方法として、例えば、特許文献１では、樹脂と耐候安定剤からなる樹脂成形品において、樹脂と耐候安定剤のＳＰ値差を調整することで、樹脂成形品表面に耐候安定剤を濃縮させる方法が提案されている。
【先行技術文献】
【特許文献】
【０００５】
【特許文献１】特開２０００−１４４０００号公報
【発明の概要】
【発明が解決しようとする課題】
【０００６】
しかしながら、特許文献１の方法では、耐候安定剤がブリードアウトしやすく、耐候性について不十分な面があった。また、樹脂表面に可塑成分が濃縮されるため、表面硬度にも改良の余地があった。
本発明の目的は、耐候性、表面硬度、密着性に優れた硬化物を与える活性エネルギー線硬化型樹脂組成物を提供することにある。
【課題を解決するための手段】
【０００７】
本発明者らは上記課題を解決すべく鋭意検討した結果、本発明に到達した。すなわち、本願発明は、下記（Ａ）〜（Ｂ）と、下記（Ｄ）〜（Ｆ）からなる群から選ばれる少なくとも１種の添加剤と、（Ｇ）〜（Ｈ）からなる群より選ばれる少なくとも１種の改質剤とを含有してなる活性エネルギー線硬化型樹脂組成物（Ｘ）である。
（Ａ）：単官能（メタ）アクリレート（ａ１）を構成単量体として含む（共）重合体であって、少なくとも１個の（メタ）アクリロイル基を有する、重量平均分子量が５，０００〜５０，０００である（共）重合体
（Ｂ）：重量平均分子量が２５０〜１，０００であって、少なくとも３個の（メタ）アクリロイル基を有する多官能（メタ）アクリレート
（Ｄ）：ベンゾトリアゾール骨格またはトリアジン骨格を有する紫外線吸収剤
（Ｅ）：ヒンダードアミン光安定剤
（Ｆ）：前記（Ｄ）、（Ｅ）以外の酸化防止剤
（Ｇ）：ポリジアルキルシロキサン鎖（アルキルの炭素数１〜６）を有する化合物
（Ｈ）:フルオロ炭化水素基を有する化合物
【発明の効果】
【０００８】
本発明の活性エネルギー線硬化型樹脂組成物（Ｘ）は、以下の効果を奏する。
（１）活性エネルギー線で硬化させた硬化物に、優れた耐候性を付与する。
（２）該硬化物は、表面硬度に優れる。
（３）該硬化物は、基材密着性に優れる。
【発明を実施するための形態】
【０００９】
＜（共）重合体（Ａ）＞
本発明における（共）重合体（Ａ）は、単官能（メタ）アクリレート（ａ１）を構成単量体として含む（共）重合体であって、少なくとも１個の（メタ）アクリロイル基を有する、重量平均分子量（Ｍｗ）が５，０００〜５０，０００である（共）重合体である。
前記（Ａ）のＭｗが５，０００未満では硬化物の基材密着性に劣り、該Ｍｗが５０，０００を超えると、後述の活性エネルギー線硬化型樹脂組成物（Ｘ）の塗工性に劣る。また、（Ａ）のＭｗは、好ましくは５，５００〜４０，０００である。
また、（Ａ）の有する（メタ）アクリロイル基の数は、（Ａ）の数平均分子量（Ｍｎ）と、1Ｈ−ＮＭＲによる（メタ）アクリロイル基濃度から算出できる。
【００１０】
なお、本発明における重量平均分子量（Ｍｗ）、数平均分子量（Ｍｎ）は、ＧＰＣ（ゲルパーミエイションクロマトグラフィー）によって、Ｎ．Ｎ−ジメチルホルムアミドまたはテトラヒドロフランを溶媒として、標準ポリスチレンを基準にして測定される。
【００１１】
上記（共）重合体（Ａ）は、少なくとも１個の（メタ）アクリロイル基を有する。該（Ａ）の有する（メタ）アクリロイル基は、好ましくは１〜４個、さらに好ましくは１〜２個である。
【００１２】
前記（共）重合体（Ａ）は、後述の市販のものでもよいが、例えば、（ａ１）を含む単量体を、水酸基を有する開始剤（例えば、２，２‘−アゾビス［Ｎ−（２−ヒドロキシエチル）−２−メチルプロパンアミド］）を用いて重合した後、次に、水酸基と反応し得る官能基を有する（メタ）アクリロイル基を有する化合物（例えば、２−イソシアナトエチルアクリレート）と反応することにより、（メタ）アクリロイル基を導入する方法が挙げられる。
【００１３】
上記単官能（メタ）アクリレート（ａ１）としては、例えば、メチル（メタ）アクリレート、エチル（メタ）アクリレート、ブチル（メタ）アクリレート、ｔｅｒｔ−ブチル（メタ）アクリレート、ヘキシル（メタ）アクリレート、２−エチルヘキシル（メタ）アクリレート、ｔｅｒｔ−オクチル（メタ）アクリレート、２，３−ジメチルヘキシル（メタ）アクリレート、イソアミル（メタ）アクリレート、シクロヘキシル（メタ）アクリレート、ベンジル（メタ）アクリレート、ブトキシエチル（メタ）アクリレート、２−クロロエチル（メタ）アクリレート、４−ブロモブチル（メタ）アクリレート、シアノエチル（メタ）アクリレート、ブトキシメチル（メタ）アクリレート、メトキシプロピレンモノ（メタ）アクリレート、３−メトキシブチル（メタ）アクリレート、アルコキシメチル（メタ）アクリレート、アルコキシエチル（メタ）アクリレート、２−（２−メトキシエトキシ）エチル（メタ）アクリレート、２−（２−ブトキシエトキシ）エチル（メタ）アクリレート、２，２，２−テトラフルオロエチル（メタ）アクリレート、フェニル（メタ）アクリレート、４−クロロフェニル（メタ）アクリレート、フェノキシメチル（メタ）アクリレート、フェノキシエチル（メタ）アクリレート、グリシジル（メタ）アクリレート、グリシジロキシブチル（メタ）アクリレート、グリシジロキシエチル（メタ）アクリレート、グリシジロキシプロピル（メタ）アクリレート、テトラヒドロフルフリル（メタ）アクリレート、２−ヒドロキシエチル（メタ）アクリレート、３−ヒドロキシプロピル（メタ）アクリレート、２−ヒドロキシプロピル（メタ）アクリレート、２−ヒドロキシブチル（メタ）アクリレート、４−ヒドロキシブチル（メタ）アクリレート、ジメチルアミノエチル（メタ）アクリレート、ジエチルアミノエチル（メタ）アクリレート、ジメチルアミノプロピル（メタ）アクリレート、ジエチルアミノプロピル（メタ）アクリレート、トリメトキシシリルプロピル（メタ）アクリレート、トリメトキシシリルプロピル（メタ）アクリレート、トリメチルシリルプロピル（メタ）アクリレート、ポリエチレンオキサイドモノメチルエーテル（メタ）アクリレート、オリゴエチレンオキサイドモノメチルエーテル（メタ）アクリレート、ポリエチレンオキサイド（メタ）アクリレート、オリゴエチレンオキサイド（メタ）アクリレート、オリゴエチレンオキサイドモノアルキルエーテル（メタ）アクリレート、ポリエチレンオキサイドモノアルキルエーテル（メタ）アクリレート、ジプロピレングリコール（メタ）アクリレート、ポリプロピレンオキサイドモノアルキルエーテル（メタ）アクリレート、オリゴプロピレンオキサイドモノアルキルエーテル（メタ）アクリレート、ブトキシジエチレングリコール（メタ）アクリレート、トリフロロエチル（メタ）アクリレート、パーフロロオクチルエチル（メタ）アクリレート、エチレンオキサイド［以下、ＥＯと略記することがある］変性フェノール（メタ）アクリレート、ＥＯ変性クレゾール（メタ）アクリレート、ＥＯ変性ノニルフェノール（メタ）アクリレート、２−（２−ビニルオキシエトキシ）エチル（メタ）アクリレート、（メタ）アクリル酸、２−（メタ）アクリロイロキシエチルコハク酸、２−（メタ）アクリロイロキシエチルヘキサヒドロフタル酸、β−カルボキシエチル（メタ）アクリレート、４−ヒドロキシブチル（メタ）アクリレートコハク酸付加物、１，４−シクロヘキサンジメタノールモノ（メタ）アクリレートコハク酸付加物、１，４−ベンゼンジメタノールモノ（メタ）アクリレートコハク酸付加物、２−（メタ）アクリロイロキシエチル−フタル酸、イソボルニル（メタ）アクリレートが挙げられる。
【００１４】
上記（ａ１）のうち、好ましいのは、アルキル（炭素数１〜８）（メタ）アクリレート、およびイソボルニル（メタ）アクリレートからなる群から選ばれる少なくとも１種、さらに好ましいのはアルキル（炭素数１〜８）（メタ）アクリレートとイソボルニル（メタ）アクリレートとの併用である。
【００１５】
（共）重合体（Ａ）の市販品としては、例えば、ダイセル化学（株）製「デュアルキュア  ＩＲＲ７４２」、「サイクロマーＰ（ＡＣＡ）Ｚ２００Ｍ」、「サイクロマーＰ（ＡＣＡ）Ｚ２３０ＡＡ」、「サイクロマーＰ（ＡＣＡ）Ｚ２５０」、「サイクロマーＰ（ＡＣＡ）Ｚ２５１」、「サイクロマーＰ（ＡＣＡ）Ｚ３００」、「サイクロマーＰ（ＡＣＡ）Ｚ３２０」、「サイクロマーＰ（ＡＣＡ）Ｚ２５４Ｆ」、東亞合成（株）製「マクロモノマー  ４５％ＡＡ−６」、「マクロモノマー  ＡＡ−６ＳＲ」、「マクロモノマー  ＡＡ−６」、「マクロモノマー  ＡＢ−６」、「マクロモノマー  ＡＷ−６Ｓ」、長興化学（株）製「Ｅｔｅｒｃｕｒｅ  Ａ６５３０Ｂ−４０」、「Ｅｔｅｒｃｕｒｅ  Ａ６５３３Ｂ−４０」、「Ｅｔｅｒｃｕｒｅ  Ａ６５３６−１」、「Ｅｔｅｒｃｕｒｅ  Ａ６５３６−１」、「Ｅｔｅｒｃｕｒｅ  Ａ６５８４Ｎ」、「Ｅｔｅｒｃｕｒｅ  Ａ６５８４Ｎ−１」、「Ｅｔｅｒｃｕｒｅ  ＤＲ−Ａ８０１」、「Ｅｔｅｒｃｕｒｅ  ＤＲ−Ａ８０４」、「Ｅｔｅｒｃｕｒｅ  ＤＲ−Ａ８１３」、「Ｅｔｅｒｃｕｒｅ  ＤＲ−Ａ８１５」、「Ｅｔｅｒｃｕｒｅ  ＤＲ−Ａ８３０」、「Ｅｔｅｒｃｕｒｅ  ＤＲ−Ａ８３５」、「Ｅｔｅｒｃｕｒｅ  ＤＲ−Ａ８４０」、「Ｅｔｅｒｃｕｒｅ  ＤＲ−Ａ８４５」、「Ｅｔｅｒｃｕｒｅ  ＤＲ−Ａ８４５−１」、「Ｅｔｅｒｃｕｒｅ  ＤＲ−Ａ８７０」、「Ｅｔｅｒｃｕｒｅ  ＤＲ−Ａ８７２」が挙げられる。
なお、上記（Ａ）は、１種単独でも、２種以上を併用してもよい。
【００１６】
＜多官能（メタ）アクリレート（Ｂ）＞
本発明における多官能（メタ）アクリレート（Ｂ）は、重量平均分子量が２５０〜１，０００であって、少なくとも３個の（メタ）アクリロイル基を有する多官能（メタ）アクリレートである。
多官能（メタ）アクリレート（Ｂ）としては、例えば、３個の（メタ）アクロイル基を有する化合物（Ｂ１）、４〜６個の（メタ）アクロイル基を有する化合物（Ｂ２）が挙げられる。
【００１７】
＜３個の（メタ）アクリロイル基を有する化合物（Ｂ１）＞
該（Ｂ１）としては、例えば、トリメチロールエタントリ（メタ）アクリレート、トリメチロールプロパントリ（メタ）アクリレート、トリメチロールプロパンのアルキレンオキサイド変性トリ（メタ）アクリレート、ペンタエリスリトールトリ（メタ）アクリレート、ジペンタエリスルトールトリ（メタ）アクリレート、トリメチロールプロパントリ（（メタ）アクリロイルオキシプロピル）エーテル、ソルビトールトリ（メタ）アクリレート、ペンタエリスリトールの炭素数２〜３のアルキレンオキサイド１〜１２モル付加物のトリ（メタ）アクリレート、エトキシ化グリセリントリ（メタ）アクリレート、プロピオン酸ジペンタエリスリトールトリ（メタ）アクリレートが挙げられる。
【００１８】
＜４〜６個の（メタ）アクリロイル基を有する化合物（Ｂ２）＞
該（Ｂ２）としては、例えば、ペンタエリスリトールテトラ（メタ）アクリレート、ソルビトールテトラ（メタ）アクリレート、ジトリメチロールプロパンテトラ（メタ）アクリレート、ジペンタエリスリトールテトラ（メタ）アクリレート、プロピオン酸ジペンタエリスリトールテトラ（メタ）アクリレート、ペンタエリスリトールの炭素数２〜３のアルキレンオキサイド１〜１１モル付加物のテトラ（メタ）アクリレート、ソルビトールペンタ（メタ）アクリレート、ジペンタエリスリトールペンタ（メタ）アクリレート、ジペンタエリスリトールヘキサ（メタ）アクリレート、ソルビトールヘキサ（メタ）アクリレート、カプロラクトン変性ジペンタエリスリトールヘキサ（メタ）アクリレートが挙げられる。
【００１９】
上記多官能（メタ）アクリレート（Ｂ）のうち、後述の活性エネルギー線硬化型組成物（Ｘ）のハンドリング性、硬化性および硬化物の機械物性の観点から好ましいのは（Ｂ１）である。
また、（Ｂ１）と（Ｂ２）とを併用する場合、（Ｂ）の重量に基づく、（Ｂ１）の合計重量は、後述の活性エネルギー線硬化型組成物のハンドリング性および硬化性、硬化物の機械物性の観点から、好ましくは５０％以上、さらに好ましくは７０％以上、とくに好ましくは９０％以上である。
なお、上記（Ｂ）は、１種単独でも、２種以上を併用してもよい。
【００２０】
＜ベンゾトリアゾール骨格またはトリアジン骨格を有する紫外線吸収剤（Ｄ）＞
本発明におけるベンゾトリアゾール骨格またはトリアジン骨格を有する紫外線吸収剤（Ｄ）としては、例えば、２−（２−ヒドロキシ−５−メチル）ベンゾトリアゾール、２−［２−ヒドロキシ−３，５−ビス（α，α−ジメチルベンジル）フェニル］−２Ｈ−ベンゾトリアゾール、２−（２’−ヒドロキシ−５’−ｔ−ブチルフェニル）ベンゾトリアゾール、２−（２’−ヒドロキシ−３’−ｔ−ブチル−５’−メチルフェニル）ベンゾトリアゾール、２−（２’−ヒドロキシ−３’，５’−ｔ−ブチルフェニル）ベンゾトリアゾール、２−（２’−ヒドロキシ−３’，５’−ｔ−ブチルフェニル）−５−クロロベンゾトリアゾール、２−（２Ｈ−ベンゾトリアゾール−２−イル）−４，６−ビス（１−メチル−１−フェニルエチル）フェノール、２−（２’−ヒドロキシ−３’，５’−ｔ−ペンチルベンゾトリアゾール、２−［２’−ヒドロキシ−５’−（１，１，３，３，−テトラメチルブチル）］ベンゾトリアゾール、２−（２’−ヒドロキシ−３’−ｓ−ブチル−５’−ｔ−ブチルベンゾトリアゾール、２−（２’−ヒドロキシ−３−ドデシル−５’−メチルベンゾトリアゾール、２−（２’−ヒドロキシ−３’−ｔ−ブチル−５’−メチルフェニル）−５−クロロベンゾトリアゾール、２−（２’−ヒドロキシ−５’−メチルフェニル）ベンゾトリアゾール、２，２−メチレンビス［４−（１，１，３，３−テトラメチルブチル）］−６−（２Ｈ−ベンゾトリアゾール−２−イル）フェノール］、３−［３−（２Ｈ−ベンゾトリアゾール−２−イル）−５−ｔ−ブチル−４−ヒドロキシフェニル］プロピオネート、これらの混合物が挙げられる。
上記（Ｄ）のうち、好ましいのはトリアジン骨格を有するものである。
【００２１】
＜ヒンダードアミン光安定剤（Ｅ）＞
本発明におけるヒンダードアミン光安定剤（Ｅ）としては、例えば、テトラキス（２，２，６，６−ペンタメチル−４−ピペリジル）ブタン−１，２，３，４−テトラカルボキシレート、テトラキス（２，２，６，６−テトラメチル−４−ピペリジル）ブタン−１，２，３，４−テトラカルボキシレート、１，２，３，４−ブタンテトラカルボン酸−１，２，３−トリス（２，２，６，６−テトラメチル−４−ピペリジニル）−４−トリデシル、１，２，３，４−ブタンテトラカルボン酸−１−ヘキサデシル−２，３，４−トリス（２，２，６，６−テトラメチル−４−ピペリジニル）、ビス（１，２，２，６，６−ペンタメチル−４−ピペリジル）セバケート）、ビス（２，２，６，６−テトラメチル−４−ピペリジル）セバケート、ビス（１−ウンデカノキシ−２，２，６，６−テトラメチルピペリジン−４−イル）カーボネート、１，２，２，６，６−ペンタメチル−４−ピペリジル （メタ）アクリレート、２，２，６，６−テトラメチル−４−ピペリジル（メタ）アクリレート、ビス（１，２，２，６，６−ペンタメチル−４−ピペリジル）［［３，５−ビス（１，１−ジメチルエチル）−４−ヒドロキシフェニル］メチル］ブチルマロネート、ビス（１，２，２，６，６−ペンタメチル−４−ピペリジル）セバケート、メチル−１，２，２，６，６−ペンタメチル−４−ピペリジルセバケート、これらの混合物が挙げられる。
上記（Ｅ）のうち、好ましいのはピペリジン骨格を有するものである。
【００２２】
＜前記（Ｄ）、（Ｅ）以外の酸化防止剤（Ｆ）＞
本発明における酸化防止剤（Ｆ）としては、例えば、ジ−ｔ−ブチルヒドロキシトルエン（ＢＨＴ）、２，４−ビス−（ｎ−オクチルチオ）−６−（４−ヒドロキシ−３，５−ジ−ｔ−ブチルアニリノ）−１，３，５−トリアジン、ペンタエリスリチル・テトラキス［３−（３，５−ジ−ｔ−ブチル−４−ヒドロキシフェニル）プロピオネート］、２，２−チオ−ジエチレンビス［３−（３，５−ジ−ｔ−ブチル−４−ヒドロキシフェニル）プロピオネート］、トリエチレングリコール−ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、Ｎ，Ｎ’−ヘキサメチレンビス（３，５−ジ−ｔ−ブチル−４−ヒドロキシ−ヒドロシンナマミド）、１，３，５−トリメチル−２，４，６−トリス（３，５−ジ−ｔ−ブチル−４−ヒドロキシベンジル）ベンゼン、トリス−（３，５−ジ−ｔ−ブチル−４−ヒドロキシベンジル）−イソシアヌレート、オクチル化ジフェニルアミン、２，４，−ビス［（オクチルチオ）メチル］−Ｏ−クレゾール、イソオクチル−３−（３，５−ジ−ｔ−ブチル−４−ヒドロキシフェニル）プロピオネート、ジブチルヒドロキシトルエン、３，９−ビス（２，６−ジ−ｔｅｒｔ−ブチル−４−メチルフェノキシ）−２，４，８，１０−テトラオキサ−３，９−ジホスファスピロ［５．５］ウンデカン、２，２’−メチレンビス（４，６−ジ−ｔｅｒｔ−ブチルフェニル）２−エチルヘキシルホスファイト、トリス（２，４−ジ−ｔｅｒｔ−ブチルフェニル）ホスファイト、３，９−ビス（オクタデシロキシ）−２，４，８，１０−テトラオキサ−３，９−ジホスファスピロ［５．５］ウンデカン、トリス（ノニルフェニル）ホスファイト、２−エチルヘキシルジフェニルホスファイト、イソデシルジフェニルホスファイト、トリイソデシル ホスファイト、トリフェニルホスファイト、これらの混合物が挙げられる。
上記（Ｆ）のうち、好ましいのはペンタエリトリトールテトラキス［３−（３，５−ジ−ｔｅｒｔ−ブチル−４−ヒドロキシフェニル）プロピオナート］である。
【００２３】
＜ポリジアルキルシロキサン鎖（アルキルの炭素数１〜６）を有する化合物（Ｇ）＞
本発明における（Ｇ）としては、例えば、ポリジメチルシロキサン、そのポリエーテル変性物、そのポリエステル変性物、ポリジメチルシロキサン骨格を有するアクリルポリマー、ポリジメチルシロキサン骨格を有するウレタンポリマーが挙げられる。
化合物（Ｇ）の市販品としては、例えば、ポリエーテル変性ポリジメチルシロキサン［商品名「ＫＦ−６１５Ａ」、信越化学（株）社製］、ポリエーテル変性ポリジメチルシロキサン［商品名「ＢＹＫ−３３３」、ＢＹＫ Ｃｈｅｍｉｅ社製］、アクリル基を有するポリエーテル変性ポリジメチルシロキサン［商品名「ＢＹＫ−ＵＶ３５００」、ＢＹＫ Ｃｈｅｍｉｅ社製］、ポリメチルフェニルシロキサン［商品名「ＫＦ−５６」、信越化学（株）社製］が挙げられる。該（Ｇ）は、１種単独でも。２種以上を併用してもよい。
上記（Ｇ）のうち、好ましいのはポリエーテル変性したものである。
【００２４】
＜フルオロ炭化水素基を有する化合物（Ｈ）＞
本発明におけるフルオロ炭化水素基を有する化合物（Ｈ）としては、例えば、フルオロ炭化水素基を有する炭化水素、有機化合物とフルオロ炭化水素基を有する単量体を共重合したフッ素含有有機化合物、フルオロ炭化水素基と反応性基とを有する化合物などが挙げられる。
上記化合物（Ｈ）の市販品としては、例えば、商品名、「メガファックＲＳ−７６−Ｅ」、「メガファックＲＳ−７６−ＮＳ」、「メガファックＲＳ−７８」［ＤＩＣ（株）製］が挙げられる。
【００２５】
＜活性エネルギー線硬化型樹脂組成物（Ｘ）＞
本発明の活性エネルギー線硬化型樹脂組成物（Ｘ）は、前記（Ａ）〜（Ｂ）と、下記（Ｄ）〜（Ｆ）からなる群から選ばれる少なくとも１種の添加剤と、（Ｇ）〜（Ｈ）からなる群より選ばれる少なくとも１種の改質剤とを含有してなる。
【００２６】
（Ａ）〜（Ｂ）の合計重量に基づく、（Ａ）〜（Ｂ）の合計（メタ）アクリロイル基濃度［ｘ］（ｍｍｏｌ／ｇ）は、硬化性および硬化収縮の観点から好ましくは１．０〜１０．０ｍｍｏｌ／ｇ、さらに好ましくは２．０〜９．０ｍｍｏｌ／ｇ、とくに好ましくは３．０〜８．０ｍｍｏｌ／ｇである。（Ａ）〜（Ｂ）の合計重量に基づく、の（メタ）アクリロイル基濃度［ｘ］（ｍｍｏｌ／ｇ）は下記式（１）により算出できる。
［ｘ］＝（ａ0×ｄ0／Ｍ0＋ａ1×ｄ1／Ｍ1＋・・・
＋ａi×ｄi／Ｍi＋・・・＋ａn×ｄn／Ｍn）×１０      （１）
上記式（１）中、ａ0、ａ1、・・・ａi、・・・ａnは、（Ａ）〜（Ｂ）を構成する（メタ）アクリロイル基含有化合物各成分（以下各成分と略記）の重量％、ｄ0、ｄ1、・・・ｄi、・・・ｄnは、各成分中の（メタ）アクリロイル基の数、Ｍ0、Ｍ1、・・・Ｍi、・・・Ｍnは、各成分の分子量を表す。
【００２７】
また、（Ａ）〜（Ｂ）の合計重量に基づく、（Ａ）の重量％［（Ａ）／｛（Ａ）＋（Ｂ）｝］は、耐候性および、基材密着性、表面硬度の観点から、好ましくは１０〜９０、さらに好ましくは２０〜７０％、とくに好ましくは３０〜６０％である。
【００２８】
前記（Ｄ）〜（Ｆ）からなる群から選ばれる少なくとも１種として、耐候性の観点から、好ましいのは（Ｄ）、（Ｅ）、（Ｄ）と（Ｅ）との併用、さらに好ましいのは（Ｄ）〜（Ｆ）の併用である。
また、表面硬度の観点から、前記（Ｇ）〜（Ｈ）からなる群より選ばれる少なくとも１種の改質剤を含有することが好ましい。
また、前記（Ａ）〜（Ｂ）の合計重量に基づく、（Ｄ）〜（Ｈ）の重量のそれぞれの割合は、耐候性および表面硬度の観点から、
（Ｄ）：好ましくは０．１〜５．０重量％、さらに好ましくは０．２〜４．０重量％、
（Ｅ）：好ましくは０．１〜５．０重量％、さらに好ましくは０．２〜２．０重量％、
（Ｆ）：好ましくは０．１〜５．０重量％、さらに好ましくは０．２〜２．０重量％、
（Ｇ）：好ましくは０．１〜５．０重量％、さらに好ましくは０．２〜２．０重量％、
（Ｈ）：好ましくは０．１〜５．０重量％、さらに好ましくは０．２〜２．０重量％である。
また、前記（Ａ）〜（Ｂ）の合計重量に基づく、（Ｄ）〜（Ｈ）の合計重量の割合は、耐候性および表面硬度の観点から、好ましくは０．４〜２０重量％、さらに好ましくは１．０〜１０重量％である。
【００２９】
また、本発明の活性エネルギー線硬化型樹脂組成物（Ｘ）には、本発明の効果を阻害しない範囲で、必要により、（メタ）アクリロイル基を有する化合物（Ｃ）、光重合開始剤（Ｈ）、フィラー（Ｉ）を含有してもよい。
【００３０】
＜（メタ）アクリロイル基を有する化合物（Ｃ）＞
本発明における（メタ）アクリロイル基を有する化合物（Ｃ）は、前記（Ａ）、（Ｂ）以外の単官能（メタ）アクリレート（Ｃ１）、単官能（メタ）アクリルアミド（Ｃ２）および２官能（メタ）アクリレート（Ｃ３）からなる群より選ばれる少なくとも１種であって、重量平均分子量（Ｍｗ）が７０〜１，０００である。該Ｍｗが７０未満のものは工業的に入手しにくく、該Ｍｗが１，０００を超えると、塗工性や表面硬度が劣る場合がある。
該化合物（Ｃ）としては、単官能（メタ）アクリレート（Ｃ１）、単官能（メタ）アクリルアミド（Ｃ２）および２官能（メタ）アクリレート（Ｃ３）が挙げられる。
【００３１】
前記（Ａ）〜（Ｂ）の合計重量に基づく、（Ｃ）の合計重量の割合は、好ましくは５〜５０重量％、さらに好ましくは１０〜３０重量％である。
【００３２】
光重合開始剤（Ｉ）としては、例えば、２，４，６−トリメチルベンゾイル−ジフェニル−ホスフィンオキサイド、ビス（２，４，６−トリメチルベンゾイル）−フェニルホスフィンオキサイド、２−メチル−１−（４−メチルチオフェニル）−２−モルフォリノプロパン−１−オン、２−ベンジル−２−ジメチルアミノ−１−（４−モルフォリノフェニル）ブタノン、１，２−（ジメチルアミノ）−２−［（４−メチルフェニル）メチル］−１−［４−（４−モルホリニル）フェニル］−１−ブタノン、２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、ベンゾインメチルエーテル、ベンゾインエチルエーテル、ベンゾインイソプロピルエーテル、１，２−オクタンジオン−１−（４−［フェニルチオ）−２−（Ｏ−ベンゾイルオキシム）］、エタノン−１−（９−エチル−６−（２−メチルベンゾイル）−９Ｈ−カルバゾール−３−イル］−１−（０−アセチルオキシム）、ビス（η５−２，４−シクロペンタジエン−１−イル）−ビス（２，６−ジフルオロ−３−（１Ｈ−ピロール−１−イル）−フェニル）チタニウムが挙げられる。
【００３３】
フィラー（Ｊ）としては、例えば、シリカ、ジルコニア、アルミナが挙げられる。
【００３４】
前記（Ｉ）〜（Ｊ）は、１種類または２種類以上使用できる。（Ｉ）〜（Ｊ）の添加量は、（Ａ）〜（Ｂ）の合計重量に基づいて、それぞれ、好ましくは１０重量％以下、さらに好ましくは１〜５重量％である。
【００３５】
本発明の組成物は、塗工の際に、塗工に適した粘度に調整するために、必要に応じて溶剤で希釈してもよい。溶剤の使用量は、溶剤を加える前の該組成物の重量に基づいて、好ましくは２，０００％以下、塗工性および生産性の観点から好ましくは１０〜５００％である。また、塗工料粘度は、使用時の温度（好ましくは５〜６０℃）で、好ましくは５〜５００，０００ｍＰａ・ｓ、安定塗工の観点から好ましくは５０〜１０，０００ｍＰａ・ｓである。
【００３６】
該溶剤としては、本発明の組成物中の樹脂分を溶解するものであれば特に限定されることはなく、具体的には、芳香族炭化水素（例えばトルエン、キシレンおよびエチルベンゼン）、エステルまたはエーテルエステル（例えば酢酸エチル、酢酸ブチルおよびメトキシブチルアセテート）、エーテル（例えばジエチルエーテル、テトラヒドロフラン、エチレングリコールのモノエチルエーテル、エチレングリコールのモノブチルエーテル、プロピレングリコールのモノメチルエーテルおよびジエチレングリコールのモノエチルエーテル）、ケトン（例えばアセトン、メチルエチルケトン（ＭＥＫ）、メチルイソブチルケトン（ＭＩＢＫ）、ジ−ｎ−ブチルケトンおよびシクロヘキサノン）、アルコール（例えばメタノール、エタノール、ｎ−およびｉ−プロパノール（ＩＰＡ）、ｎ−、ｉ−、ｓｅｃ−およびｔ−ブタノール、２−エチルヘキシルアルコールおよびベンジルアルコール）、アミド（例えばジメチルホルムアミド、ジメチルアセトアミド、Ｎ−メチルピロリドン等）、スルホキシド（例えばジメチルスルホキシド）、水、およびこれらの２種以上の混合溶剤が挙げられる。
これらのうち保存安定性および生産性の観点から好ましいのは沸点が７０〜１００℃のエステル、ケトンおよびアルコール、さらに好ましいのは酢酸エチル、ＭＥＫ、ＭＩＢＫ、ＩＰＡおよびこれらの混合物である。
【００３７】
＜硬化物＞
本発明の硬化物は、前記活性エネルギー線硬化型樹脂組成物（Ｘ）が硬化ものである。
該活性エネルギー線硬化型樹脂組成物は、活性エネルギー線により硬化されて硬化物となる。該活性エネルギー線としては、例えば、紫外線、電子線が挙げられる。
該紫外線を照射する場合、高圧水銀灯、メタルハライドランプ等を備えた公知の紫外線照射装置を使用することができる。紫外線の照射量は、好ましくは、３０〜２，０００ｍＪ／ｃｍ2である。照射量が３０ｍＪ／ｃｍ2未満では硬化性組成物の硬化が不十分となり、２，０００ｍＪ／ｃｍ2を超えると、硬化物が黄変劣化する場合がある。
該電子線を照射する場合、公知の電子線照射装置を使用することができる。電子線の照射量は、好ましくは１〜１０Ｍｒａｄである。照射量が１Ｍｒａｄ未満では、硬化性組成物の硬化が不十分となり、１０Ｍｒａｄを超えると硬化物が劣化する場合がある。
【００３８】
本発明の活性エネルギー線硬化型樹脂組成物は、その構成により、活性エネルギー線で硬化させた硬化物に優れた耐候性、機械物性（表面硬度等）、基材密着性を付与することができる。また、硬化物のガラス転移点（Ｔｇ）は、好ましくは２５〜１５０℃である。
このため、該組成物は、種々の用途（成形品、コーティング剤等）に適用でき、とりわけコーティング剤（自動車等の外装および内装のトップコート、建築材の化粧シート等）に有用である。
【実施例】
【００３９】
以下、本発明を実施例によりさらに詳細に説明するが、本発明はこれらに限定されるものではない。以下の実施例において部は重量部、％は重量％を表す。
【００４０】
＜製造例１＞
攪拌器、温度計、冷却管、ガス導入管を備えた四つ口フラスコにメチルメタクリレート［商品名「ＭＭＡ」、クラレ（株）製］１００部、１，４−ジオキサン１００部及び２，２‘−アゾビス［Ｎ−（２−ヒドロキシエチル）−２−メチルプロパンアミド］［商品名「ＶＡ−０８６」、和光純薬工業（株）製］０．６部を加え、窒素ガスで充分置換したのち、少量の窒素ガスを通しながら１００℃で１０時間重合させた。
次いで、７０℃まで冷却後、２−イソシアナトエチルアクリレート［商品名「カレンズ ＡＯＩ」、昭和電工（株）製］０．２４部、ビスマストリス（２−エチルへキサノエート）［商品名「ネオスタンＵ−６００」、日東化成（株）製］０．１部を仕込み、７０℃で１０時間反応させた。減圧下、溶媒を除去し、２個のアクリロイル基を有する（共）重合体（Ａ−２）［Ｍｗ：４８，０００、主な構成単量体は、メチルメタクリレート］１００部を得た。
【００４１】
＜製造例２＞
攪拌器、温度計、冷却管、ガス導入管を備えた四つ口フラスコにイソボルニルメタクリレート［商品名「ライトエステル ＩＢ−Ｘ」、共栄社（株）製］１００部、１，４−ジオキサン１００部及び２，２‘−アゾビス［Ｎ−（２−ヒドロキシエチル）−２−メチルプロパンアミド］［商品名「ＶＡ−０８６」、和光純薬工業（株）製］１．０部を加え、窒素ガスで充分置換したのち、少量の窒素ガスを通しながら１００℃で１０時間重合させた。
次いで、７０℃まで冷却後、２−イソシアナトエチルアクリレート［商品名「カレンズ ＡＯＩ」、昭和電工（株）製］０．２４部、ビスマストリス（２−エチルへキサノエート）［商品名「ネオスタンＵ−６００」、日東化成（株）製］０．１部を仕込み、７０℃で１０時間反応させた。減圧下、溶媒を除去し、２個のアクリロイル基を有する（共）重合体（Ａ−３）［Ｍｗ：３０，０００、主な構成単量体は、イソボルニルメタクリレート］１００部を得た。
【００４２】
＜製造例３＞
攪拌器、温度計、冷却管、ガス導入管を備えた四つ口フラスコにメチルメタクリレート［商品名「ＭＭＡ」、クラレ（株）製］１０部、イソボルニルメタクリレート［商品名「ライトエステル ＩＢ−Ｘ」、共栄社（株）製］９０部、１，４−ジオキサン１００部及び２，２‘−アゾビス［Ｎ−（２−ヒドロキシエチル）−２−メチルプロパンアミド］［商品名「ＶＡ−０８６」、和光純薬工業（株）製］３．４部を加え、窒素ガスで充分置換したのち、少量の窒素ガスを通しながら１００℃で１０時間重合させた。
次いで、７０℃まで冷却後、２−イソシアナトエチルアクリレート［商品名「カレンズ ＡＯＩ」、昭和電工（株）製］０．２４部、ビスマストリス（２−エチルへキサノエート）［商品名「ネオスタンＵ−６００」、日東化成（株）製］０．１部を仕込み、７０℃で１０時間反応させた。減圧下、溶媒を除去し、２個のアクリロイル基を有する（共）重合体（Ａ−４）［Ｍｗ：９，０００、主な構成単量体は、メチルメタクリレート、イソボルニルメタクリレート］１００部を得た。
【００４３】
＜製造例４＞
攪拌器、温度計、冷却管、ガス導入管を備えた四つ口フラスコにメチルメタクリレート［商品名「ＭＭＡ」、クラレ（株）製］５０部、イソボルニルメタクリレート［商品名「ライトエステル ＩＢ−Ｘ」、共栄社（株）製］５０部、１，４−ジオキサン１００部及び２，２‘−アゾビス［Ｎ−（２−ヒドロキシエチル）−２−メチルプロパンアミド］［商品名「ＶＡ−０８６」、和光純薬工業（株）製］０．７部を加え、窒素ガスで充分置換したのち、少量の窒素ガスを通しながら１００℃で１０時間重合させた。次いで、７０℃まで冷却後、２−イソシアナトエチルアクリレート［商品名「カレンズ ＡＯＩ」、昭和電工（株）製］０．２４部、ビスマストリス（２−エチルへキサノエート）［商品名「ネオスタンＵ−６００」、日東化成（株）製］０．１部を仕込み、７０℃で１０時間反応させた。減圧下、溶媒を除去し、２個のアクリロイル基を有する（共）重合体（Ａ−５）［Ｍｗ：４１，０００、主な構成単量体は、メチルメタクリレート、イソボルニルメタクリレート］１００部を得た。
【００４４】
＜製造例５＞
攪拌器、温度計、冷却管、ガス導入管を備えた四つ口フラスコにメチルメタクリレート［商品名「ＭＭＡ」、クラレ（株）製］３０部、イソボルニルメタクリレート［商品名「ライトエステル ＩＢ−Ｘ」、共栄社（株）製］７０部、１，４−ジオキサン１００部及び２，２‘−アゾビス［Ｎ−（２−ヒドロキシエチル）−２−メチルプロパンアミド］［商品名「ＶＡ−０８６」、和光純薬工業（株）製］１．５部を加え、窒素ガスで充分置換したのち、少量の窒素ガスを通しながら１００℃で１０時間重合させた。次いで、７０℃まで冷却後、２−イソシアナトエチルアクリレート［商品名「カレンズ ＡＯＩ」、昭和電工（株）製］０．２４部、ビスマストリス（２−エチルへキサノエート）［商品名「ネオスタンＵ−６００」、日東化成（株）製］０．１部を仕込み、７０℃で１０時間反応させた。減圧下、溶媒を除去し、２個のアクリロイル基を有する（共）重合体（Ａ−６）［Ｍｗ：２０，０００、主な構成単量体は、メチルメタクリレート、イソボルニルメタクリレート］１００部を得た。
【００４５】
＜実施例１〜２６、比較例１＞
表１に記載の配合組成（部）に従って、一括で配合し、ディスパーサーで均一になるまで撹拌し、各活性エネルギー線硬化型樹脂組成物（Ｘ）を得た。
【００４６】
次に、得られた各活性エネルギー線硬化型樹脂組成物（Ｘ）を、未処理ＰＥＴ［東レ（株）製、商品名「ルミラー７５」］に、アプリケーターを用いて硬化後の膜厚が２０μｍとなるように塗布して、８０℃、１分間で溶剤を乾燥させ、窒素雰囲気下で、ベルトコンベア式ＵＶ照射装置［アイグラフィックス（株）製「ＥＣＳ−１５１Ｕ」、以下の評価にも同じ装置を用いた。］にて露光量５００ｍＪ／ｃｍ2で硬化し、硬化物を得た。
【００４７】
上記の硬化物を、以下の評価方法（１）〜（４）に従って、評価した。
各活性エネルギー線硬化型樹脂組成物（Ｘ）の構成（部）、評価結果を表１に示す。
【００４８】
＜評価方法＞
（１）タック性＜硬化性の評価＞
指触により、以下の評価基準で評価した。
＜評価基準＞
◎：表面にタックがない。
○：表面にわずかにタックがある。
△：表面にタックがある。
×：表面のタックが大きい。
【００４９】
（２）耐候性＜耐候性の評価＞
綱板上の硬化塗膜について、アイ スーパーＵＶテスター［商品名「ＳＵＶ−Ｗ１６１」、岩崎電気（株）社製］を用いて、６０℃、９０ＲＨ％の雰囲気下で１００時間ＵＶ照射した。次に、上記１００時間ＵＶ照射後の硬化塗膜について、色差計［商品名「多光源分光測色計ＭＳＣ−２」、スガ試験機（株）製］を用いて、試験前後の硬化塗膜を測色した。各硬化塗膜の測色値から、△Ｅ*ａｂを算出し、以下の基準で評価した。
△Ｅ*ａｂ＝［（△Ｌ*）2＋（△ａ*）2＋（△ｂ*）2］1/2
＜評価基準＞
◎：０．７以下
○：０．７超、１．５以下
△：１．５超、２．５以下
×：２．５超
【００５０】
（３）鉛筆硬度＜表面硬度の評価＞
ＪＩＳ  Ｋ５６００−５−４に準拠し、鉛筆硬度を評価し、以下の基準で評価した。
＜評価基準＞
◎：Ｈ以上
○：Ｆ
△：ＨＢ〜Ｂ
×：Ｂ未満
【００５１】
（４）基材密着性＜基材密着性の評価＞
綱板上の硬化塗膜を２ｍｍ×２ｍｍの碁盤目（１００個）にクロスカットし、この上にセロファンテープを張り付けて、引き剥し、目視で以下の基準で評価した。
＜評価基準＞
◎：１００／１００
○：９９／１００〜９０／１００
△：８９／１００〜５０／１００
×：４９／１００〜０／１００
【００５２】
【表１】
2018100396.tif 000002
【００５３】
表１中の略号は以下のとおり。
＜（共）重合体（Ａ）＞
（Ａ−１）、ＡＢ−６：
１個のメタクリロイル基を有する（共）重合体（Ｍｗ：６，０００主な構成単量体は、ブチルアクリレート）
［商品名「マクロモノマー  ＡＢ−６」、東亜合成（株）製］
【００５４】
＜多官能（メタ）アクリレート（Ｂ）＞
（Ｂ１−１）、ＴＭＰＴＡ：
トリメチロールプロパントリアクリレート（Ｍｗ：２９６）
［商品名「ビスコート♯２９５、ＴＭＰＴＡ」、大阪有機化学（株）製］
（Ｂ２−１）、ＥＡ−３００：
ペンタエリスリトールテトラアクリレート（Ｍｗ：３５２）
［商品名「ネオマー  ＥＡ−３００」、三洋化成（株）製］
（Ｂ２−２）、ＤＡ−６００：
ジペンタエリスリトールヘキサアクリレート（Ｍｗ：５７８）
［商品名「ネオマー  ＤＡ−６００」、三洋化成（株）製］
【００５５】
＜（メタ）アクリロイル基を有する化合物（Ｃ）＞
（Ｃ１２−２）、ＩＢＸＡ：
イソボルニルアクリレート（Ｍｗ：２０８）
［商品名「ＩＢＸＡ」、大阪有機化学工業（株）製］
（Ｃ２１−１）、ＡＣＭＯ：
アクリロイルモルフォリン（Ｍｗ：１４１）
［商品名「ＡＣＭＯ」、ＫＪケミカルズ（株）社製］
（Ｃ３２−１）、Ｕ−１２２Ｐ：
ウレタンアクリレート（Ｍｗ：１，１００）
［商品名「Ｕ−１２２Ｐ」、新中村化学（株）製］
（Ｃ３３−１）、Ｍ６５００：
ポリエステルアクリレート（Ｍｗ：１，６００）
［商品名「アロニックス Ｍ６５００」、東亜合成（株）製］
【００５６】
＜ベンゾトリアゾール骨格またはトリアジン骨格を有する紫外線吸収剤（Ｄ）＞
（Ｄ−１）、ＴＩＮＵＶＩＮ  ４００：
２−（４，６−ビス（２，４−ジメチルフェニル）−１，３，５−トリアジン−
２−イル）−５−ヒドロキシフェニルとオキシラン［（アルキルオキシ）メチル］
オキシランとの反応生成物の８５％１−メトキシ−２−プロパノール溶液、
［商品名「ＴＩＮＵＶＩＮ  ４００」、ＢＡＳＦ（株）製］
（Ｄ−２）、ＴＩＮＵＶＩＮ  ４０５：
２−（２，４−ジヒドロキシフェニル）−４，６−ビス−
（２，４−ジメチルフェニル）−１，３，５−トリアジンと
（２−エチルヘキシル）−グリシド酸エステルの反応生成物、
［商品名「ＴＩＮＵＶＩＮ  ４０５」、ＢＡＳＦ（株）製］
（Ｄ−３）、ＴＩＮＵＶＩＮ  ４７９：ベンゾトリアゾール骨格紫外線吸収剤、
［商品名「ＴＩＮＵＶＩＮ  ４７９」、ＢＡＳＦ（株）製］
【００５７】
＜ヒンダードアミン光安定剤（Ｅ）＞
（Ｅ−１）、ＴＩＮＵＶＩＮ  １２３：
デカン二酸ビス［２，２，６，６−テトラメチル−１−
（オクチルオキシ）ピペリジン−４−イル］、
［商品名「ＴＩＮＵＶＩＮ  １２３」、ＢＡＳＦ（株）製］
（Ｅ−２）、ＴＩＮＵＶＩＮ  １４４：
２−［［３，５−ビス（１，１−ジメチルエチル）−４−
ヒドロキシフェニル］メチル］−２−ブチルプロパン二酸
ビス［１，２，２，６，６−ペンタメチル−４−ピペリジニル］
［商品名「ＴＩＮＵＶＩＮ  １４４」、ＢＡＳＦ（株）製］
（Ｅ−３）、ＬＡ−８２：
１，２，２，６，６−ペンタメチルー４−ピペリジルメタクリレート
［商品名「アデカスタブ  ＬＡ−８２」、ＡＤＥＫＡ（株）製］
【００５８】
＜前記（Ｄ）、（Ｅ）以外の酸化防止剤（Ｆ）＞
（Ｆ−１）、ＩＲＧＡＮＯＸ  １０１０：
ペンタエリトリトールテトラキス［３−（３，５−ジ−ｔｅｒｔ−ブチル−４−
ヒドロキシフェニル）プロピオナート］、
［商品名「ＩＲＧＡＮＯＸ  １０１０」、ＢＡＳＦ（株）製］
（Ｆ−２）、ＩＲＧＡＮＯＸ  １０３５：
２，２’−チオジエチルビス［３−（３，５−ジ−ｔｅｒｔ−ブチル−４−
ヒドロキシフェニル）プロピオナート］
［商品名「ＩＲＧＡＮＯＸ  １０３５」、ＢＡＳＦ（株）製］
【００５９】
＜ポリジアルキルシロキサン鎖（アルキルの炭素数１〜６）を有する化合物（Ｇ）＞
（Ｇ−１）、ＫＦ−６１５Ａ：
ポリエーテル変性ポリジメチルシロキサン
［商品名「ＫＦ−６１５Ａ」、信越化学（株）社製］
（Ｇ−２）、ＢＹＫ−ＵＶ３５００：
アクリル基を有するポリエーテル変性ポリジメチルシロキサン
［商品名「ＢＹＫ−ＵＶ３５００」、ＢＹＫ Ｃｈｅｍｉｅ社製］
（Ｇ−３）、ＫＦ−５６：
ポリメチルフェニルシロキサン
［商品名「ＫＦ−５６」、信越化学（株）社製］
【００６０】
＜フルオロ炭化水素基を有する化合物（Ｈ）＞
（Ｈ−１）、ＲＳ−７８：
パーフルオロ基を有する反応性基含有オリゴマーの４０％ＭＩＢＫ溶液
［商品名「メガファック ＲＳ−７８」、ＤＩＣ（株）社製］
【００６１】
＜光重合開始剤＞
（Ｉ−１）、ＬＵＣＩＲＩＮ  ＴＰＯ：
２，４，６−トリメチルベンゾイル−ジフェニル−フォスフィンオキサイド、
［商品名「ＬＵＣＩＲＩＮ  ＴＰＯ」、ＢＡＳＦ（株）製］
【００６２】
表１の結果から、本発明の活性エネルギー線硬化型樹脂組成物（Ｘ）は、比較のものに比べ、活性エネルギー線硬化型樹脂組成物の硬化物に、優れた耐候性、表面硬度、基材密着性を付与することがわかる。
【産業上の利用可能性】
【００６３】
本発明の活性エネルギー線硬化型樹脂組成物は、活性エネルギー線照射時の硬化性に優れ、該組成物を硬化させてなる硬化物は、耐候性、表面硬度、基材密着性に優れることから、表面に微細構造を有する光学レンズ（プリズムシート、コリメーターレンズ、フレネルレンズ、レンチキュラーレンズ、後反射レンズ、ホログラム等）、携帯電話部材（ボタン等の装飾部材、タッチパネル等）、液晶ディスプレイ、プラズマディスプレイ、エレクトロルミネッセンスディスプレイ、偏光板の保護膜、自動車等の外装および内装のトップコート、化粧シート（建築物の床面、壁面、天井等の内装材等）等の用途に幅広く用いることができ、極めて有用である。